(57)【要約】【課題】本発明は、従来のＴｉＯＰｃを用いた電子写真感光体の持つ優れた特性を損なうことなく、欠点である連続耐久時に電位変動の発生しにくい電子写真感光体を提供することを目的としている。【解決手段】本発明に従って、導電性支持体上に感光層を有する電子写真感光体において、該感光層がＴｉＯＰｃとフッ素を含む共重合体を含有する熱可塑性ポリマーを含有する分散液を塗工して形成される層であることを特徴とする電子写真感光体が提供される。【選択図】　　　　図１
2004069972.tif 000002
【特許請求の範囲】
【請求項１】
導電性支持体上に感光層を有する電子写真感光体において、該感光層がオキシチタニウムフタロシアニンを含有し、かつフッ素を含む共重合体を含有する熱可塑性ポリマーを含有することを特徴とする電子写真感光体。
【請求項２】
該オキシチタニウムフタロシアニンが、ＣｕＫαのＸ線回折におけるフラッグ角２θ±０．２°が、９．０°、１４．２°、２３．９°及び２７．１°に強いピークを有する請求項１記載の電子写真感光体。
【請求項３】
該フッ素を含む共重合体を含有する熱可塑性アクリルポリマーが、フッ素系クシ型グラフトポリマーであることを特徴とする電子写真感光体。
【請求項４】
前記感光層が電荷発生層と電荷輸送層を有し、該電荷発生層が前記オキシチタニウムフタロシアニンとフッ素を含む共重合体を含有する熱可塑性ポリマーを含有する分散液を塗工して形成される層である請求項１に記載の電子写真感光体。
【請求項５】
請求項１乃至３記載の電子写真感光体、該電子写真感光体を帯電させる帯電手段、帯電した電子写真感光体に対し露光を行い静電潜像を形成する露光手段、静電潜像の形成された電子写真感光体をトナーで現像する現像手段、及び転写材上のトナー像を加熱転写する転写手段を有することを特徴とする電子写真装置。
【請求項６】
請求項１乃至３記載の電子写真感光体を、該電子写真感光体を帯電させる帯電手段、静電潜像の形成された電子写真感光体をトナーで現像する現像手段、及び転写工程後の感光体上に残余するトナーを回収するクリーニング手段からなる群より選ばれた少なくとも一つの手段と共に一体に支持し、電子写真装置本体に着脱自在であることを特徴とするプロセスカートリッジ。
【発明の詳細な説明】
【０００１】
【発明の属する技術分野】
本発明は、電子写真感光体、プロセスカートリッジ及び電子写真装置に関し、詳しくは繰り返し使用による画質劣化電位安定性に優れた電子写真感光体に関するものである。
【０００２】
【従来の技術】
電子写真法は米国特許第２２９７６９１号公報に示されるように画像露光の間に受けた照射量に応じて電気抵抗が変化し且暗所では絶縁性の物質をコーティングした支持体よりなる光導電性材料を用いる。この光導電性材料を用いた電子写真感光体に要求される基本的な特性としては（１）暗所で適当な電位に帯電できること。（２）暗所において電荷の逸散が少ないこと。（３）光照射によって速やかに電荷を逸散せしめうることなどが挙げられる。
【０００３】
従来より電子写真感光体としてはセレン、酸化亜鉛、硫化カドミウム等の無機７７光導電性化合物を主成分とする感光層を有する無機感光体が広く用いられてきた。しかし、これらは前記（１）〜（３）の条件は満足するが熱安定性、耐湿性、耐久性、生産性等において必ずしも満足し得るものではない。例えば、セレンは結晶化すると感光体としての特性が劣化してしまう為製造上も難しく、また熱や指紋等が原因となり結晶化を起こし感光体としての性能が劣化してしまう。また硫化カドミウムは耐湿性や耐久性、酸化亜鉛では平滑性、硬度、耐摩擦性に問題がある。さらに無機感光体の多くは感光波長領域が制限されている。例えばセレンの感光波長領域は青色領域であり赤色領域にはほとんど感度を有しない。
【０００４】
そのため感光性を長波長領域に広げるために種々の方法が提案されているが感光波長域の選択には制約が多い。酸化亜鉛あるいは硫化カドミウムを感光体として用いる場合にもそれ自体の感光波長域は狭く種々の増感剤の添加が必要である。
【０００５】
これらの無機感光体のもつ欠点を克服する目的で様々な有機光導電性化合物を主成分とする電子写真感光体の開発が近年盛んに行われている。例えば米国特許第３８３７８５１号公報にはトリアリルピラゾリンを含有する電荷輸送層を有する感光体、米国特許第３８７１８８２号公報にはペリレン顔料の誘導体からなる電荷発生層と３−プロピレンとホルムアルデヒドの縮合体からなる電荷輸送層とからなる感光体等が公知である。
【０００６】
またビスアゾ顔料またはトリスアゾ顔料を電荷発生物質として用いた感光体として特開昭５９−３３４４５号公報、特開昭５６−４６２３７号公報、特開昭６０−１１１２４９号公報等が公知である。
【０００７】
さらに有機光導電性化合物はその化合物によって電子写真感光体の感光波長域を自由に選択することが可能である。例えばアゾ系の有機顔料に関して言えば特開昭６１−２７２７５４号公報、特開昭５６−１６７７５９号公報に示された物質は可視領域で高感度を示すものが開示されており又特開昭５７−１９５７６７号公報、特開昭６１−２２８４５３号公報で示された物質は赤外領域にまで感度を有しているものも示されている。
【０００８】
これらの材料のうち赤外領域に感度を有する材料は近年進歩の著しいレーザービームプリンタ（以下ＬＢＰと略す）やＬＥＤプリンタなどに使用されその需要頻度は高くなっている。
【０００９】
特に近年赤外領域に高感度を有する材料としてオキシチタニウムフタロシアニン（以下ＴｉＯＰｃと略す）が注目されている。ＴｉＯＰｃは多くの結晶形態をとることが知られており、例えば特開昭６３−３６６号公報や特開平３−１２８９７３号公報などに結晶形態が示されている。
【００１０】
しかし、ＴｉＯＰｃを電荷発生物質として用いた電子写真感光体は、非常に高感度であり且赤外領域にまで感度を有しているが、導電性支持体上に感光層を設ける時、感光層作成用の液を作成してから一定期間以上放置した後、層作成の為に使用した場合、液の劣化が発生し、連続耐久時に電位が大きく変動するという欠点があった。
【００１１】
【発明が解決しようとする課題】
本発明は、従来のＴｉＯＰｃを用いた電子写真感光体の持つ優れた特性を損なうことなく、欠点である連続耐久時に電位変動の発生しにくい電子写真感光体を提供することを目的としている。
【００１２】
【課題を解決するための手段】
本発明に従って、導電性支持体上に感光層を有する電子写真感光体において、該感光層がＴｉＯＰｃとフッ素を含む共重合体を含有する熱可塑性ポリマーを含有する分散液を塗工して形成される層であることを特徴とする電子写真感光体が提供される。
【００１３】
以下、本発明を詳細に説明する。
【００１４】
ＴｉＯＰｃを電荷発生層に使用すると非常に高感度の感光体を作成することが可能であるが、導電性支持体上に電荷発生層を設ける時、電荷発生層作成用の塗工液を作成してからある一定期間放置した後、層作成の為に使用した場合、塗工液の安定性が悪い為、液の劣化が発生し、連続耐久時に電位が大きく変動する欠点が発生してしまう。
【００１５】
このような欠点を改善する為の検討を重ねた結果、電荷発生層を電荷発生材料とバインダー樹脂を含有する分散液を塗布して作成する場合に、該分散液に分散助剤としてフッ素を含む共重合体を含有する熱可塑性ポリマーを添加することにより分散液が安定し、連続耐久時に電位が大きく変動する欠点を無くすことを見出した。
【００１６】
このことにより、連続耐久による電位変動が少ない電子写真感光体を得ることができる。
【００１７】
【発明の実施の形態】
次に本発明を実際の構成に従って説明する。
【００１８】
導電性支持体としては導電性を有するものであれば良くアルミニウム、ステンレスなどの金属、あるいは導電層を設けた金属、プラスチック、紙などが挙げられ、形状としては円筒状またはフィルム状等が挙げられる。
【００１９】
ＬＢＰなど画像入力がレーザー光の場合は散乱による干渉縞防止を目的とした導電層を設けることが好適である。これはカーボンブラック、金属粒子等の導電性粉体をバインダー樹脂中に分散して形成することができる。導電層の膜厚は好ましくは５〜４０μｍ、より好ましくは１０〜３０μｍである。
【００２０】
その上にポリアミドからなる中間層を設けることが好ましい。中間層の膜厚は好ましくは０．２〜５μｍ、より好ましくは０．５〜１μｍである。
【００２１】
中間層の上にＴｉＯＰｃと分散助剤としてフッ素を含む共重合体を含有する熱可塑性ポリマーを溶剤に溶解したバインダー樹脂中に分散した塗工液を塗工し乾燥して電荷発生層を形成する。
【００２２】
バインダー樹脂としては例えばポリエステル樹脂、ポリアクリル樹脂、ポリビニルカルバゾール樹脂、フェノキシ樹脂、ポリカーボネート樹脂、ポリスチレン樹脂、ポリビニルアセテート樹脂、ポリサルフォン樹脂、ポリアリレート樹脂、塩化ビニリデン・アクリロニトリロコポリマー樹脂、ポリビニルベンザール樹脂などが主として用いられる。バインダー樹脂と顔料の比率は１／５〜５／１が好ましく、より好ましくは１／２〜３／１である。
【００２３】
ここで用いる分散助剤としては、ヘキサメタリン酸ナトリウム、縮合ナフタレンスルホン酸ナトリウム、スチレン−無水マレイン酸共重合物、オレフィン無水マレイン酸共重合物、ポリアクリル酸ソーダ、ポリエチレンイミド、ポリビニルイミダゾリン、ポリビニルアルコール、ポリアクリルアミド、イオン性界面活性剤、フッ素を含む共重合体を含有する熱可塑性ポリマー等が挙げられるが、この中ではフッ素を含む共重合体を含有する熱可塑性ポリマーがより効果的である。
【００２４】
さらに、フッ素を含む共重合体を含有する熱可塑性ポリマーにはフッ素系グラフトアクリルポリマーとフッ素系ブロックアクリルポリマー等があり、これらの中で特に効果的なのは、各分子鎖の片末端の重合性の官能基を有する分子量が１０００から１００００程度の比較的低分子量のオリゴマーからなるマクロモノマーとフッ素系重合性モノマーを共重合して得られるフッ素系クシ型グラフトポリマーであり、フッ素系重合体の幹にマクロモノマーの重合体が板状にぶらさがった構造を有している。マクロモノマーにはグラフトポリマーを添加する樹脂と親和性のあるものが選択され、例えばアクリル酸エステル類、メタクリル酸エステルあるいはスチレン化合物などの重合体や共重合体などが用いられる。
【００２５】
前記マクロモノマーの例を（１）、（２）に示したがなんらこれらに限定されるものではない。
【外１】
2004069972.tif 000003
【００２６】
［｛式中、Ｒ１は水素原子、アルキル基、ハロゲン原子、ハロゲン置換アルキル基、アリール基を示し、Ａ１はアルキレン鎖、ハロゲン置換アルキレン鎖を示し、Ａ２は
【外２】
2004069972.tif 000004
【００２７】
（式中、Ｒ２〜Ｒ１１は水素原子、アルキル基、ハロゲン置換アルキル基を示す）を示し、Ａ３はアルキレン鎖、ハロゲン置換アルキレン鎖を示し、Ａ４は低分子量直鎖状不飽和炭化水素、ハロゲン化ビニル、有機酸のビニルエステル、ビニル芳香族化合物、アクリル酸及びメタクリル酸エステル類、Ｎ−ビニル化合物、ビニルケイ素化合物、無水マレイン酸、マレイン酸及びフマル酸のエステル類からなる群より選ばれる重合性単量体の１種及び２種以上が重合した繰り返し単位ユニットを示し、式中、Ｒ１２は水素原子、アルキル基、ハロゲン原子、ハロゲン置換アルキル基を示し、Ａ５はアルキレン鎖、ハロゲン置換アルキレン鎖を示し、Ａ６はアルキレン鎖を示し、Ｘは−Ｏ−、
【外３】
2004069972.tif 000005
【００２８】
（Ｒ１３は水素原子またはアルキル基を示す）を示し、Ａ７は
【外４】
2004069972.tif 000006
【００２９】
｛Ｒ１４は水素原子またはアルキル基、Ａ８，Ａ９，Ａ１０はアルキレン鎖、シクロアルキレン鎖、置換または未置換のアリーレン鎖、
【外５】
2004069972.tif 000007
【００３０】
（Ｒ１５，Ｒ１６，Ｒ１７及びＲ１８は水素原子、アルキル基、あるいはアルキレン鎖によってＲ１５とＲ１６またはＲ１７とＲ１８で形成された環を示す）を示す｝を示し、ａは正の整数、ｂは０または正の整数を示す。］
一方、フッ素系重合性モノマーとしては、以下（１）〜（６）の様な側鎖にフッ素原子を有する重合性モノマーの１種あるいは２種以上が用いられるが、何らこれに限定されるものではない。
【外６】
2004069972.tif 000008
【００３１】
〔式中Ｒ１９は水素原子またはメチル基を表わす。Ｒ２０は水素原子、ハロゲン原子、アルキル基、アルコキシ基、ニトリル基を表し、その数種類の組み合わせでも良い。ｎは１以上の整数、ｍは１〜５の整数、ｋは１〜４の整数を表わし、ｍ＋ｋ＝５である。〕
フッ素系クシ型グラフトポリマー中におけるフッ素系モノマー残基の含量は、フッ素系クシ型グラフトポリマー中５〜９０重量％が好ましく、１０〜７０重量％がさらに好ましい。フッ素系モノマー残基の含量が５重量％より少ないと、疎水化の改質効果は充分に発揮できず、又、フッ素系モノマー残基の含量が９０重量％を超えるとマクロモノマーとの溶解性が悪くなる。
【００３２】
分散助剤の例を第１表に示すがなんらこれらに限定されるものではない。
【００３３】
【表１】
2004069972.tif 000009
【００３４】
【表２】
2004069972.tif 000010
【００３５】
電荷輸送層は主として電荷輸送物質とバインダー樹脂とを溶剤中に溶解させた塗料を塗工乾燥して形成する。用いられる電荷輸送物質としては各種のトリアリールアミン系化合物、ヒドラゾン系化合物、スチルベン系化合物、ピラゾリン系化合物、オキサゾール系化合物、トリアリルメタン系化合物、チアゾール系化合物などが挙げられる。バインダー樹脂としては電荷発生層に用いたものと同様の樹脂を用いることができる。
【００３６】
これらの感光層の塗布方法としてはディッピング法、スプレーコーティング法、スピンナーコーティング法、ビードコーティング法、ブレードコーティング法、ビームコーティング法などを用いることができる。
【００３７】
図１に本発明の電子写真感光体を用いた一般的な転写式電子写真装置の概略構成例を示した。図において、１は像担持体としての本発明のドラム型感光体であり軸１ａを中心に矢印方向に所定の周速度で回転駆動される。該感光体１はその回転過程で帯電手段２によりその周面に正または負の所定電位の均一帯電を受け、次いで露光部３にて不図示の像露光手段により光像露光Ｌ（スリット露光・レーザービーム走査露光など）を受ける。これにより感光体周面に露光像に対応した静電潜像が順次形成されていく。
【００３８】
その静電潜像はついで現像手段４でトナー現像されそのトナー現像像が転写手段５により不図示の給紙部から感光体１と転写手段５との間に感光体１の回転と同期取り出されて給紙された転写材Ｐの面に順次転写されていく。像転写を受けた転写材Ｐは感光体面から分離されて像定着手段８へ導入されて像定着を受けて複写物（コピー）として機外へプリントアウトされる。像転写後の感光体１の表面はクリーニング手段６にて転写残りトナーの除去を受けて清浄面化され、更に前露光手段７により除電処理されて繰り返して像形成に使用される。
【００３９】
感光体１の均一帯電手段２としてはコロナ帯電装置が一般に広く使用されている。また転写装置５もコロナ転写手段が一般に広く使用されている。電子写真装置として、上述の感光体や現像手段、クリーニング手段などの構成要素のうち、複数のものを装置ユニットとして一体に結合して構成し、このユニットを装置本体に対して着脱自在に構成しても良い。例えば、感光体１とクリーニング手段６とを一体化してひとつの装置ユニットとし、装置本体のレールなどの案内手段を用いた着脱自在の構成にしても良い。このとき、上記の装置ユニットの方に帯電手段および／または現像手段を伴って構成しても良い。
【００４０】
光像露光Ｌは、電子写真装置を複写機やプリンタとして使用する場合には、原稿からの反射光や透過光、あるいは原稿を読取り信号化し、この信号によりレーザービームの走査、ＬＥＤアレイの駆動、または液晶シャッターアレイの駆動などにより行われる。
【００４１】
ファクシミリのプリンタとして使用する場合には、光像露光Ｌは受信データをプリントするための露光になる。図２はこの場合の１例をブロック図で示したものである。コントローラ１１は画像読取部１０とプリンタ１９を制御する。コントローラ１１の全体はＣＰＵ１７により制御されている。画像読取部１０からの読取データは、送信回路１３を通して相手局に送信される。相手局から受けたデータは受信回路１２を通してプリンタ１９に送られる。画像メモリ１６には所定の画像データが記憶される。プリンタコントローラ１８はプリンタ１９を制御している。１４は電話である。
【００４２】
回線１５から受信された画像情報（回線を介して接続されたリモート端末からの画像情報）は、受信回路１２で復調された後、ＣＰＵ１７で復号処理が行われ、順次画像メモリ１６に格納される。そして、少なくとも１ページの画像情報がメモリ１６に格納されると、そのページの画像記録を行う。ＣＰＵ１７は、メモリ１６より１ページの画像情報を読み出し、プリンタコントローラ１８に復号化された１ページの画像情報を送出する。プリンタコントローラ１８は、ＣＰＵ１７からの１ページの画像情報を受け取るとそのページの画像情報記録を行うべく、プリンタ１９を制御する。
【００４３】
尚、ＣＰＵ１７は、プリンタ１９による記録中に、次のページの受信を行っている。以上の様にして、画像の受信と記録が行われる。
【００４４】
本発明の電子写真感光体は電子写真複写機に利用するのみならず、レーザービームプリンタ、ＣＲＴプリンタ、ＬＥＤプリンタ、液晶プリンタ、レーザー製版など電子写真応用分野にも広く用いることができる。
【００４５】
次に本発明に用いるＴｉＯＰｃの製造例を示す。
【００４６】
〔製造例１〕
α−クロロナフタレン１００ｇ中、ｏ−フタロジニトリル５．０ｇ、四塩化チタン２．０ｇを２００℃にて３時間加熱攪拌した後５０℃まで冷却して析出した結晶を濾別、ジクロロチタニウムフタロシアニンのペーストを得た。次にこれを１００℃に加熱したＮ，Ｎ′−ジメチルホルムアミド１００ｍｌで攪拌洗浄、次いで６０℃のメタノール１００ｍｌで２回洗浄を繰返し濾別した。更にこの得られたペーストを脱イオン水１００ｍｌ中８０℃で１時間攪拌、濾別して青色のＴｉＯＰｃ結晶を得た。収量４．３ｇ。
【００４７】
この化合物の元素分析値は以下の通りであった。
【００４８】
2004069972.tif 000011
次にこの結晶を濃硫酸３０ｍｌに溶解させ２０℃の脱イオン水３００ｍｌ中に攪拌下で滴下して再析出、濾過し十分に水洗した後非晶質のＴｉＯＰｃを得た。この非晶質のＴｉＯＰｃ４．０ｇをメタノール１００ｍｌ中室温（２２℃）下、８時間懸濁攪拌処理し、濾別、減圧乾燥し低結晶性のＴｉＯＰｃを得た。更に、低結晶性のＴｉＯＰｃ２．０ｇにｎ−ブチルエーテル４０ｍｌを加え１ｍｍφ硝子ビーズと共にミリング処理を室温下（２２℃）２０時間行った。この分散液より固形分を取りだしメタノール、水で十分に洗浄、乾燥した。収量１．８ｇ。
【００４９】
この結晶のＸ線回折における回折角２θ±０．２°は９．０°、１４．２°、２３．９°、２７．１°に強いピークを有していた。
【００５０】
〔製造例２〕
特開昭６１−２３９２４８号公報（ＵＳＰ４，７２８，５９２）に開示されている製造例に従って、いわゆるα型と呼ばれている結晶系のＴｉＯＰｃを得た。
【００５１】
以下実施例に従って説明する。
【００５２】
（実施例１）
３０φ、２６０ｍｍのＡｌシリンダーを基体とし、それに、以下の材料より構成される塗料を基体上に浸漬法で塗布し、１４０℃、３０分熱硬化して１８μｍの導電層を形成した。
【００５３】
導電性顔料：酸化スズコート処理酸化チタン・・・１０部（重量部、以下同）
抵抗調節用顔料：酸化チタン　　　　　　　　　　　　　　　・・・１０部
結着樹脂：フェノール樹脂　　　　　　　　　　　　　　　　・・・１０部
レベリング剤：シリコーンオイル　　　　　　　　　　・・・０．００１部
溶剤：メタノール／メチルセロソルブ＝１／１　　　　　　　・・・２０部
次に、この上にＮ−メトキシメチル化ナイロン３部と共重合ナイロン３部とをメタノール６５部とｎ−ブタノール３０部とに溶解した溶液を浸漬法で塗布して１．０μｍの中間層を形成した。
【００５４】
次に製造例１で作成した顔料３重量部とフッ素系クシ型グラフトポリマー（商品名：ＧＦ−３００、東亜合成（株）製）８重量部、ポリビニルブチラール（商品名エスレックＢＭ−２、積水化学製）２部及びシクロヘキサノン８０部をφ１ｍｍガラスビーズを用いたサンドミル装置で４時間分散した後、メチルエチルケトン１１５部を加えて電荷発生層用分散液を得た。これを前記中間層上に浸漬法で塗布し、０．２μｍの電荷発生層を形成した。
【００５５】
ポリビニルブチラールは以下の方法で処理した物を用いた。ブチラール１重量部を試薬用ジクロロメタン１０重量部に溶解し５Ｃの濾紙で濾過した後、メタノール１００重量部に滴下した。デカント後メタノール６０重量部を加え攪拌洗浄した。デカント以降の工程は３回繰り返した。その後、濾過しブチラールを回収し、減圧乾燥した。
【００５６】
次に、下記構造式のスチリル化合物１０部と
【外７】
2004069972.tif 000012
【００５７】
ビスフェノールＺポリカーボネート樹脂（粘度平均分子量２２０００）１０部を、モノクロルベンゼン５０部、ジクロルメタン１０部に溶解した。この塗料を前述の電荷発生層の上に浸漬法で塗布し、１１０℃、１時間乾燥し２０μｍの電荷輸送層を形成した。
【００５８】
（実施例２）
実施例１のフッ素系クシ型グラフトポリマー（商品名：ＧＦ−３００、東亜合成（株）製）の含有量を５重量部に変更した以外は実施例１と同様に感光体を作成した。
【００５９】
（実施例３）
使用する分散助剤をフッ素系クシ型グラフトポリマー（商品名：ＧＦ−１５０、東亜合成（株）製）とし、含有量を１０重量部に変更した以外は実施例１と同様に感光体を作成した。
【００６０】
（実施例４）
使用する顔料を製造例２で作成したものを使用した以外は実施例１と同様に感光体を作成した。
【００６１】
（実施例５）
使用する顔料を製造例２で作成したものを使用した以外は実施例２と同様に感光体を作成した。
【００６２】
（実施例６）
使用する顔料を製造例２で作成したものを使用した以外は実施例３と同様に感光体を作成した。
【００６３】
（比較例１）
使用する顔料をε型銅フタロシアニンを使用した以外は実施例１と同様に感光体を作成した。
【００６４】
（比較例２）
使用する顔料をε型銅フタロシアニンを使用した以外は実施例４と同様に感光体を作成した。
【００６５】
（比較例３）
使用する分散助剤を第１表に示した例示化合物１−１を使用した以外は実施例１と同様に感光体を作成した。
【００６６】
（比較例４）
使用する分散助剤を第１表に示した例示化合物１−６を使用した以外は実施例１と同様に感光体を作成した。
【００６７】
（比較例５）
使用する分散助剤を第１表に示した例示化合物１−１９を使用した以外は実施例１と同様に感光体を作成した。
【００６８】
（比較例６）
使用する分散助剤を第１表に示した例示化合物１−２４を使用した以外は実施例１と同様に感光体を作成した。
【００６９】
これらの感光体について、画像評価を行った。評価はキヤノン製ＬＢＰを使用した。環境は２３℃、５５％ＲＨとした。レーザーのドラム面光量が０．４μＪ／ｃｍ２になるように調整し暗部電位６５０Ｖに設定した時の明部電位をＶ１（１）と略す。この後紙を通しながら５０００枚連続耐久を行い、耐久途中１０００枚後の明部電位を測定した。この時の明部電位をＶ１（２）と略す。さらに耐久直後の明部電位を測定した。この時の明部電位をＶ１（３）と略す。但し、比較例１、２については、レーザー光量は７．８μＪ／ｃｍ２に設定するものとする。
【００７０】
以上の結果を第２表に示した。
【００７１】
【表３】
2004069972.tif 000013
【００７２】
以上実施例に述べたようにＴｉＯＰｃを電荷発生物質に用いて且分散助剤としてフッ素を含む共重合体を含有する熱可塑性ポリマーを含有することにより、高感度でかつ連続耐久時の電位変動の少ない電子写真感光体を作成することができる。
【００７３】
ＴｉＯＰｃは特にＸ線回折スペクトルにおける回折角２θ±０．２°が９．０°、１４．２°、２３．９°、２７．１°に強いピークを有する結晶の場合特に効果が著しい。
【００７４】
又比較例に示すようにε型銅フタロシアニンや他の分散助剤では電位が大きく変動してしまいあまり効果が得られないのは明らかである。
【００７５】
【発明の効果】
本発明の電子写真感光体は、優れた電子写真特性を損なわずに特に連続耐久時の電位変動の少ない安定した電子写真感光体を得ることができる。
【図面の簡単な説明】
【図１】一般的な転写式写真装置の概略構成図である。
【図２】電子写真装置をプリンタとして使用したファクシミリのブロック図である。
【符号の説明】
１　感光体
２　帯電手段
３　露光部
４　現像手段
５　転写手段
６　クリーニング手段
７　前露光手段
８　像定着手段
【図１】
2004069972.tif 000014
【図２】
2004069972.tif 000015